(57)【要約】【課題】  優れた搬送性を有し、かつ高濃度で滲みの少ない優れた画質を形成するインクの提供【解決手段】インク組成を、少なくとも水、水不溶または難溶性の色材、湿潤剤、浸透剤及び界面活性剤を含み、インク総重量を１００wt％としたときの水添加量が６５wt％以下、湿潤剤添加量が２０wt％以上であるようにする。また、２５℃におけるインクの粘度を７〜２０ｍＰａ・ｓとし、インクの表面張力を４０ｍＮ／ｍ以下とすることが好ましく、その他の成分として、湿潤剤、界面活性剤、浸透剤としての炭素数６以上、１１以下のジオールを含有することが好ましい。【選択図】    なし【特許請求の範囲】
【請求項１】
無端状の搬送ベルト表面を帯電させて用紙を搬送し、記録ヘッドから液滴を吐出して前記用紙に画像を記録する画像記録装置に用いられるインクジェット記録用インクにおいて、少なくとも水、水不溶または難溶性の色材、湿潤剤、浸透剤及び界面活性剤を含み、インク総重量を１００wt％としたときの水添加量が６５wt％以下、湿潤剤添加量が２０wt％以上であることを特徴とするインクジェット記録用インク。
【請求項２】
２５℃におけるインクの粘度が７〜２０ｍＰａ・ｓであることを特徴とする請求項１記載のインクジェット記録用インク。
【請求項３】
表面張力が４０ｍＮ／ｍ以下であることを特徴とする請求項１又は２記載のインクジェット記録用インク。
【請求項４】
前記湿潤剤が、グリセリン、エチレングリコール、ジエチレングリコール、トリエチレングリコール、プロピレングリコール、ジプロピレングリコール、トリプロピレングリコール、１，３−ブタンジオール、２，３−ブタンジオール、１，４−ブタンジオール、１，５−ペンタンジオール、テトラエチレングリコール、１，６−ヘキサンジオール、２−メチル−２，４−ペンタンジオール、ポリエチレングリコール、１，２，４−ブタントリオール、１，２，６−ヘキサントリオール、チオジグリコール、２−ピロリドン、Ｎ−メチル−２−ピロリドン、Ｎ−ヒドロキシエチル−２−ピロリドン、１，３−ジメチル−２−イミダゾリジノンの中から選ばれた少なくとも１種であることを特徴とする請求項１〜３のいずれかに記載のインクジェット記録用インク。
【請求項５】
浸透剤として炭素数６以上、１１以下のジオールを含有することを特徴とする請求項１〜４のいずれかに記載のインクジェット記録用インク。
【請求項６】
界面活性剤としてノニオン系界面活性剤を含み、該ノニオン系界面活性剤がアセチレングリコール系界面活性剤、ポリオキシエチレンアルキルエーテル、ポリオキシエチレンアルキルフェニルエーテル及びポリエチレン−ポリプロピレン共重合体から選ばれる少なくとも１種であることを特徴とする請求項１〜５のいずれかに記載のインクジェット記録用インク。
【請求項７】
請求項１〜６のいずれかに記載のインクジェット記録用インクを収納したことを特徴とするカートリッジ。
【請求項８】
請求項１〜６のいずれかに記載のインクジェット記録用インクを、振動板を変形させることで吐出させることを特徴とするインクジェット記録方法。
【請求項９】
請求項１〜６のいずれかに記載のインクを熱エネルギーの作用により吐出させることを特徴とするインクジェット記録方法。
【請求項１０】
記録ヘッドから液滴を吐出させて用紙に画像を記録するインクジェット記録装置において、該記録装置が、無端状の搬送ベルト表面を帯電させて前記記録用紙を搬送する搬送部を有し、少なくとも請求項１〜６のいずれかに記載のインクジェット記録用インクを用いることを特徴とするインクジェット記録装置。
【請求項１１】
排紙コロが８個以下であることを特徴とする請求項１０記載のインクジェット記録装置。
【請求項１２】
振動板を変形させることでインクを吐出させるためのヘッドを備えたことを特徴とする請求項１０又は１１に記載のインクジェット記録装置。
【請求項１３】
熱エネルギーの作用によりインクを滴化し吐出させるためのヘッドを備えたことを特徴とする請求項１０又は１１に記載のインクジェット記録装置。
【請求項１４】
記録ヘッドにインクを供給するためのサブタンクをヘッド上に備えており、請求項１〜６のいずれかに記載のインクジェット記録用インクを充填したインクカートリッジから供給チューブを介してサブタンクへインクが補充されることを特徴とする請求項１０〜１３のいずれかに記載のインクジェット記録装置。
【請求項１５】
帯電ローラに±１．２ｋＶ〜±２．６ｋＶのＡＣバイアスを加えて搬送ベルトを帯電させることを特徴とする請求項１０〜１４のいずれかに記載のインクジェット記録装置。
【請求項１６】
前記搬送ベルトに対する前記用紙の吸着力が１５Ｎ以上であることを特徴とする請求項１５に記載のインクジェット記録装置。
【請求項１７】
請求項８若しくは９に記載の記録方法、または請求項１０〜１６のいずれかに記載のインクジェット記録装置によって記録を行うことによって得られた記録物。
【発明の詳細な説明】
【技術分野】
【０００１】
本発明はインクジェット記録方法に用いるのに適したインクジェット記録用インクに関する。また、本発明は、このインクを用いた記録方法および記録装置に関する。
【背景技術】
【０００２】
従来のインクジェットプリンターではローラが記録紙を挟んで送りを行っている。用紙の排出側には用紙の浮きを抑えスムーズに排紙できるよう排紙コロ（拍車とも呼ばれる）が設けられているが、記録部分を排紙コロが通過して定着が十分でないインクを擦ることにより汚れが発生する場合がある。この擦りによる汚れを防ぐため鋭利な突起を持つ円盤状のコロが使用されている。鋭利な突起は接触面積が少ないため、記録部分を擦ることによる汚れは解決できるが記録用紙を傷付けやすい。特に光沢紙のような表面が平滑な用紙においては、鋭利な突起が食い込むことによって跡が残ることが多い。また、従来のインクジェットプリンターでは、排紙ローラと排紙コロが記録用紙を挟むことで搬送を行っているため、搬送精度を上げるために数多くのコロを必要とした。従って、コロ跡が目立つという欠点があった。
【０００３】
インクジェット記録方式ではインクを用紙に付着させるため、画像を形成すると用紙はインクに含まれる水分によって伸びる現象がある。この現象をコックリングと呼んでいる。このコックリングによって用紙は波打ち、ヘッドのノズルと用紙表面の位置が場所場所で変化する。このコックリングの程度が大きくなると、最悪の場合用紙がヘッドのノズル面と接触して、ヘッドのノズル面を汚したり、用紙自身も汚れてしまって画像品質が低下し、加えてコックリングの影響でインク滴の着弾位置がずれてしまうこともある。従って、優れた画像を得るためには、コックリングによる用紙の浮き等を抑えて平面性を維持しながら用紙を搬送することが要求される。
【０００４】
そこで、用紙の平面性を維持しコロ跡を残さず優れた画像を形成するための搬送手段として、無端状の帯電ベルトを備え、帯電ベルト表面を帯電して用紙を静電吸着させるインクジェット記録装置が提案されている。この状態で帯電ベルトを周回させることで用紙を搬送することにより、用紙の帯電ベルトからの浮き上がりを防止して、高い平面性の維持が可能となる。
【０００５】
しかし、この紙を静電吸着させ搬送する方法は、用紙が水分を含むことで静電ベルトとの吸着面の表面抵抗が下がると、ベルト上の電荷が相殺されてしまい吸着力の低下を招くという欠点がある。すなわち多湿環境下において水分を多く含むインクを紙全面に印字した場合、紙の含水量が多くなり吸着力の低下を招いてしまう。
【０００６】
特許文献１には、無端状のベルト表面を帯電することによって用紙を給送する手段が提案されているが、インク組成に関しては記されていない。静電吸着による用紙搬送とインク処方、特に水分量、湿潤剤量との関係は重要である。インクに含まれる水分量が多いと、ベタ画像などインク付着量が多い印字の場合、ベルトに対する用紙の吸着力が低下したりコックリングを発生したりして搬送不良がおきやすくなる。装置に加熱手段を設け、用紙を乾燥させることで搬送性を維持することも提案されているが、この手法では装置が複雑になり、また余分な電力を必要とするという短所がある。
【０００７】
【特許文献１】特許第３３０７４７２号公報
【発明の開示】
【発明が解決しようとする課題】
【０００８】
本発明の目的は、簡単な装置構成で優れた搬送性を有し、かつ高濃度で滲みの少ない優れた画質を形成するインクおよびこのインクを用いた記録装置、記録方法を提供することにある。
【課題を解決するための手段】
【０００９】
先に述べたように、水分を多く吸収した紙は水分を吸収していない紙に比べて表面抵抗が低下し、静電吸着力が劣る。温湿度環境による紙の吸湿による影響もあるが、水分を多く含むインクを紙全体にベタ印字した場合、特に静電吸着力が低下することがわかった。ベタ印字の際に打ち込み量を制御する方法もあるが、それでは印字画像濃度も抑制されてしまう。高い画像濃度を保ちつつ、搬送ベルトへの吸着力を確保するためには、インク処方中の水分量を減らすことが好ましい。
【００１０】
インク中の水分を減らすと、粘度が上昇して吐出が困難になったりノズルが乾き易くなったりするなど、著しく印字信頼性が低下するが、本発明者らは、湿潤剤を添加し、インク中の水と湿潤剤量を調整することでインクの乾燥を防ぎ、安定した吐出が可能となることを初めて見出し、本発明に至った。
【００１１】
上記課題を解決するための本発明の構成は次の通りである。
（１）無端状の搬送ベルト表面を帯電させて用紙を搬送し、記録ヘッドから液滴を吐出して前記用紙に画像を記録する画像記録装置に用いられるインクジェット記録用インクにおいて、少なくとも水、水不溶または難溶性の色材、湿潤剤、浸透剤及び界面活性剤を含み、インク総重量を１００wt％としたときの水添加量が６５wt％以下、湿潤剤添加量が２０wt％以上であることを特徴とするインクジェット記録用インク。
（２）２５℃におけるインクの粘度が７〜２０ｍＰａ・ｓであることを特徴とする上記（請求項１記載のインクジェット記録用インク。
（３）表面張力が４０ｍＮ／ｍ以下であることを特徴とする上記（１）、（２）のインクジェット記録用インク。
（４）前記湿潤剤が、グリセリン、エチレングリコール、ジエチレングリコール、トリエチレングリコール、プロピレングリコール、ジプロピレングリコール、トリプロピレングリコール、１，３−ブタンジオール、２，３−ブタンジオール、１，４−ブタンジオール、１，５−ペンタンジオール、テトラエチレングリコール、１，６−ヘキサンジオール、２−メチル−２，４−ペンタンジオール、ポリエチレングリコール、１，２，４−ブタントリオール、１，２，６−ヘキサントリオール、チオジグリコール、２−ピロリドン、Ｎ−メチル−２−ピロリドン、Ｎ−ヒドロキシエチル−２−ピロリドン、１，３−ジメチル−２−イミダゾリジノンの中から選ばれた少なくとも１種であることを特徴とする上記（１）〜（３）のインクジェット記録用インク。
（５）浸透剤として炭素数６以上、１１以下のジオールを含有することを特徴とする上記（１）〜（４）のインクジェット記録用インク。
（６）界面活性剤としてノニオン系界面活性剤を含み、該ノニオン系界面活性剤がアセチレングリコール系界面活性剤、ポリオキシエチレンアルキルエーテル、ポリオキシエチレンアルキルフェニルエーテル及びポリエチレン−ポリプロピレン共重合体から選ばれる少なくとも１種であることを特徴とする上記（１）〜（５）のインクジェット記録用インク。
【００１２】
（７）上記（１）〜（６）のインクジェット記録用インクを収納したことを特徴とするカートリッジ。
（８）上記（１）〜（６）のインクジェット記録用インクを、振動板を変形させることで吐出させることを特徴とするインクジェット記録方法。
（９）上記（１）〜（６）のインクを熱エネルギーの作用により吐出させることを特徴とするインクジェット記録方法。
（１０）記録ヘッドから液滴を吐出させて用紙に画像を記録するインクジェット記録装置において、該記録装置が、無端状の搬送ベルト表面を帯電させて前記記録用紙を搬送する搬送部を有し、少なくとも上記（１）〜（６）のインクジェット記録用インクを用いることを特徴とするインクジェット記録装置。
（１１）排紙コロが８個以下であることを特徴とする上記（１０）のインクジェット記録装置。
（１２）振動板を変形させることでインクを吐出させるためのヘッドを備えたことを特徴とする上記（１０）、（１１）のインクジェット記録装置。
【００１３】
（１３）熱エネルギーの作用によりインクを滴化し吐出させるためのヘッドを備えたことを特徴とする上記（（１０）、（１１）のインクジェット記録装置。
（１４）記録ヘッドにインクを供給するためのサブタンクをヘッド上に備えており、請求項１〜６のいずれかに記載のインクジェット記録用インクを充填したインクカートリッジから供給チューブを介してサブタンクへインクが補充されることを特徴とする上記（１０）〜（１３）のインクジェット記録装置。
（１５）帯電ローラに±１．２ｋＶ〜±２．６ｋＶのＡＣバイアスを加えて搬送ベルトを帯電させることを特徴とする上記（１０）〜（１４）のインクジェット記録装置。
（１６）前記搬送ベルトに対する前記用紙の吸着力が１５Ｎ以上であることを特徴とする上記（１５）のインクジェット記録装置。
（１７）上記（８若しくは９に記載の記録方法、または上記（１０）〜（１６）のインクジェット記録装置によって記録を行うことによって得られた記録物。
【発明の効果】
【００１４】
本発明のインクを用いることにより次の効果が得られる。
高濃度で優れた画像の印字が可能となる。
コックリングによる搬送不良がなく、コロによる記録画像汚れのない優れた搬送性を与えることができる。
乾燥時間や乾燥のための装置など特別な手段を設けることなく、すばやく用紙を反転して裏面に印字が可能となる。
【発明を実施するための最良の形態】
【００１５】
まず、本発明のインクジェット記録用インクを構成する成分およびその組成について述べる。
インク総量を１００wt％としたとき水の添加量は、好ましくは３０  wt％以上６５ wt％以下、さらに好ましくは４５wt％以上６２wt％以下である。インク中の水量が３０wt％より少ないと、インク粘度が高く吐出困難となり、６５wt％よりも多いと、吸着力が用紙搬送に必要な１５Ｎを下回る。
インク総量を１００としたときの湿潤剤の添加量は、好ましくは２０wt％以上５５wt％以下、さらに好ましくは２５wt％以上４５wt％以下である。インク中の湿潤剤量が２０wt％よりも少ないと、ノズルが詰まり吐出不良を発生しやすくなり、５５wt％を上回るとインク粘度が高くなり吐出困難となる。
【００１６】
湿潤剤の具体的な例としては、例えば以下のものが挙げられる。
エチレングリコール、ジエチレングリコール、トリエチレングリコール、プロピレングリコール、ジプロピレングリコール、トリプロピレングリコール、テトラエチレングリコール、ポリエチレングリコール、ポリプロピレングリコール、１，３−ブタンジオール、２，３−ブタンジオール、１，４−ブタンジオール、１，５−ペンタンジオール、１，６−ヘキサンジオール、グリセロール、１，２，６−ヘキサントリオール、１，２，４−ブタントリオール、１，２，３−ブタントリオール、２−メチル−２，４−ペンタンジオール、ペトリオール等の多価アルコール類；
【００１７】
エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類；
エチレングリコールモノフェニルエーテル、エチレングリコールモノベンジルエーテル等の多価アルコールアリールエーテル類；
【００１８】
２−ピロリドン、Ｎ−メチル−２−ピロリドン、Ｎ−ヒドロキシエチル−２−ピロリドン、１，３−ジメチルイミイダゾリジノン、ε−カプロラクタム、γ−ブチロラクトン等の含窒素複素環化合物；
ホルムアミド、Ｎ−メチルホルムアミド、Ｎ，Ｎ−ジメチルホルムアミド等のアミド類；    
モノエタノールアミン、ジエタノールアミン、トリエタノールアミン、モノエチルアミン、ジエチルアミン、トリエチルアミン等のアミン類；
ジメチルスルホキシド、スルホラン、チオジエタノール、チオジグリコール等の含硫黄化合物類；
プロピレンカーボネート、炭酸エチレン等。
【００１９】
これら有機溶媒の中でも、特にグリセリン、エチレングリコール、ジエチレングリコール、トリエチレングリコール、プロピレングリコール、ジプロピレングリコール、トリプロピレングリコール、１，３−ブタンジオール、２，３−ブタンジオール、１，４−ブタンジオール、１，５−ペンタンジオール、テトラエチレングリコール、１，６−ヘキサンジオール、２−メチル−２，４−ペンタンジオール、ポリエチレングリコール、１，２，４−ブタントリオール、１，２，６−ヘキサントリオール、チオジグリコール、２−ピロリドン、Ｎ−メチル−２−ピロリドン、Ｎ−ヒドロキシエシル−２−ピロリドン、１，３−ジメチル−２−イミダゾリジノンが好ましい。これらは溶解性と水分蒸発による噴射特性不良の防止に対して優れた効果が得られる。
【００２０】
本発明インクは、従来のインクジェットインクよりも水分量が少なく高粘度であることを特徴としている。例えば特開平６−９３２１８号公報や特開平５−５９３１４号公報の実施例に記載されているインクの粘度は３ｍＰａ・ｓ以下であるのに対し、本発明インクは７〜２０ｍＰａ・ｓである。この高粘度インクは、用紙上にインク滴が着弾した際広がりにくく、顔料が留まりやすいため、滲みが少なく、発色性が良好な画像を形成することができる。
【００２１】
本発明インクの好ましい態様は、インク組成が着色剤、湿潤剤、アニオンまたはノニオン系界面活性剤、炭素数６以上、１１以下のポリオールまたはグリコールエーテル、防腐剤、ｐＨ調整剤および水から成るものである。
【００２２】
着色剤としては、例えば、油溶性染料、分散染料等の染料や、顔料等が挙げられる。本発明では、耐水性、耐侯性が良好である顔料を用いる。
本発明に用いられる顔料はブラック顔料としてのカーボンブラックが挙げられ、カラー顔料としては、アントラキノン、フタロシアニンブルー、フタロシアニングリーン、ジアゾ、モノアゾ、ピラントロン、ペリレン、複素環式イエロー、キナクリドンおよび（チオ）インジゴイドを含む。フタロシアニンブルーの代表的な例は銅フタロシアニンブルーおよびその誘導体（ピグメントブルー１５）を含む。
【００２３】
キナクリドンの代表的な例はピグメントオレンジ４８、ピグメントオレンジ４９、ピグメントレッド１２２、ピグメントレッド１９２、ピグメントレッド２０２、ピグメントレッド２０６、ピグメントレッド２０７、ピグメントレッド２０９、ピグメントバイオレット１９およびピグメントバイオレット４２を含む。
アントラキノンの代表的な例はピグメントレッド４３、ピグメントレッド１９４（ペリノンレッド）、ピグメントレッド２１６（臭素化ピラントロンレッド）およびピグメントレッド２２６（ピラントロンレッド）を含む。
【００２４】
ピレリンの代表的な例はピグメントレッド１２３（ベルミリオン）、ピグメントレッド１４９（スカーレット）、ピグメントレッド１７９（マルーン）、ピグメントレッド１９０（レッド）、ピグメントバイオレット、ピグメントレッド１８９（イエローシェードレッド）およびピグメントレッド２２４を含む。
チオインジゴイドの代表的な例はピグメントレッド８６、ピグメントレッド８７、ピグメントレッド８８、ピグメントレッド１８１、ピグメントレッド１９８、ピグメントバイオレット３６およびピグメントバイオレット３８を含む。複素環式イエローの代表的な例はピグメントイエロー１１７およびピグメントイエロー１３８を含む。他の適切な着色顔料の例は、Ｔｈｅ  Ｃｏｌｏｕｒ  Ｉｎｄｅｘ、第三版（Ｔｈｅ  Ｓｏｃｉｅｔｙ  ｏｆ  Ｄｙｅｒｓ  ａｎｄ  Ｃｏｌｏｕｒｉｓｔｓ，１９８２）に記載されている。
【００２５】
更に本発明においては、分散剤で水性媒体中に分散させて得られた顔料を併用することも可能である。好ましい分散剤としては、従来公知の顔料分散液を調製するのに用いられる公知の分散剤を使用することができ、例えば以下のものが挙げられる。
【００２６】
ポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチン−メタクリル酸−アクリル酸アルキルエステル共重合体、スチレン−α−メチルスチレン−アクリル酸共重合体、スチレン−α−メチルスチレン−アクリル酸共重合体−アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体等。
【００２７】
これらの共重合体は重量平均分子量が３，０００〜５０，０００であるのが好ましく、より好ましくは５，０００〜３０，０００、最も好ましくは７，０００〜１５，０００である。分散剤の添加量は、顔料を安定に分散させ、本発明の他の効果を失わせない範囲で適宣添加されて良い。分散剤としては顔料を１とした場合に、１：０．０６〜１：３の範囲が好ましく、より好ましくは１：０．１２５〜１：３の範囲である。
【００２８】
本発明においては、ブラックインクには、少なくとも一種の親水性基がカーボンブラックの表面に直接若しくは他の原子団を介して結合した分散剤を使用することなく安定に分散させることができる自己分散型カーボンブラックを用いる。この結果、従来のインクの様に、カーボンブラックを分散させるための分散剤が不要となる。本発明で使用する自己分散型カーボンブラックとしては、イオン性を有するものが好ましく、アニオン性に帯電したものやカチオン性に帯電したものが好適である。
【００２９】
アニオン性親水性基としては、例えば、−ＣＯＯＭ、−ＳＯ３Ｍ、−ＰＯ３ＨＭ、−ＰＯ３Ｍ２、−ＳＯ２ＮＨ２、−ＳＯ２ＮＨＣＯＲ（但し、式中のＭは水素原子、アルカリ金属、アンモニウム又は有機アンモニウムを表わし、Ｒは炭素原子数１〜１２のアルキル基、置換基を有してもよいフェニル基又は置換基を有してもよいナフチル基を表わす。）等が挙げられる。本発明においては、これらの中で、特に、−ＣＯＯＭ、−ＳＯ３Ｍがカーボンブラック表面に結合されたものを用いることが好ましい。
【００３０】
ブラックインクには、樹脂エマルジョンを添加することができる。樹脂エマルジョンとは、連続相が水であり、分散相が次の様な樹脂成分であるエマルジョンを意味する。分散相の樹脂成分としてはアクリル系樹脂、酢酸ビニル系樹脂、スチレン−ブタジエン系樹脂、塩化ビニル系樹脂、アクリル−スチレン系樹脂、アクリルシリコン系樹脂、ブタジエン系樹脂、スチレン系樹脂などがあげられる。樹脂エマルジョンの添加量は、インクを１００ｗｔ％としたとき内割りで０．１〜４０wt％となるよう含有するのが好ましく、より好ましくは１〜２５wt％の範囲である。樹脂エマルジョンは、増粘・凝集する性質を持ち、着色成分の浸透を抑制し、さらに記録材への定着を促進する効果を有する。また、樹脂エマルジョンの種類によっては記録材上で皮膜を形成し、印刷物の耐擦性をも向上させる効果を有する。
【００３１】
本発明では界面活性剤を使用することで記録紙への濡れ性を改善することができる。好ましい界面活性剤としては界面ポリオキシエチレンアルキルエーテル酢酸塩、ジアルキルスルホ琥珀酸塩、ポリオキシエチレンアルキルエーテル、ポリオキシエチレンアルキルフェニルエーテル、ポリオキシエチレンポリオキシプロピレンブロック共重合体、アセチレングリコール系界面活性剤が挙げられる。より具体的にはアニオン系界面活性剤としてはポリオキシエチレンアルキルエーテル酢酸塩、及び／または炭素鎖が５〜７の分岐したアルキル鎖を有するジアルキルスルホ琥珀酸を用いることで普通紙に対する特性も改善され更に着色剤の溶解・分散安定性が得られる。
本発明において用いられる界面活性剤の例を構造式によって示すと次の通りである。
【００３２】
【化１】
2005139330.tif 000002
【００３３】
本発明における表面張力は紙への浸透性を示す指標であり、特に表面形成されて１秒以下の短い時間での動的表面張力を示し、飽和時間で測定される静的表面張力とは異なる。測定法としては特開昭６３−３１２３７２号公報等に記載の従来公知の方法で１秒以下の動的な表面張力を測定できる方法であればいずれも使用できるが、本発明ではＷｉｌｈｅｌｍｙ式の吊り板式表面張力計を用いて測定した。表面張力の値は４０ｍＮ／ｍ以下が好ましく、より好ましくは３５ｍＮ／ｍ以下とすると優れた定着性と乾燥性が得られる。
【００３４】
本発明において浸透剤として用いる炭素数６以上、１１以下のポリオールとしては２−エチル−１，３ヘキサンジオール及び２，２，４−トリメチル１，３ペンタンジオールが挙げられる。添加量は好ましくは０．１〜２０wt％、さらに好ましくは０．５〜１０wt％の範囲で添加される。添加量が下限未満であるとインクの紙への浸透性が劣り、搬送時にコロで擦られて汚れが発生したり、両面印字のため反転させる際搬送ベルトにインクを付着させて汚れが発生したりして、高速印字や両面印字に対応できない。添加量が上限を超えると印字ドット径が大きくなり、文字の線幅が広くなったり画像鮮明度が低下したりする。
本発明のインクは浸透性が高くすばやく用紙にインクが吸収されるので、高速印字の際、すなわち乾燥時間が殆どない状態でコロが載ったり用紙を反転させたりしても、画像の汚れを発生させることなく優れた画像を提供できる。
【００３５】
本発明のインクには上記着色剤、溶媒、界面活性剤の他に従来より知られている添加剤を加えることができる。
【００３６】
このような添加剤としては防黴剤や防錆剤、ｐＨ調整剤などが挙げられる。
防黴剤として１，２−ベンズイソチアゾリン３−オンを使用することで、保存安定性及び吐出安定性等の信頼性を確保しつつ、防黴効果に優れるインクが提供できる。特に本発明の湿潤剤との組み合わせにおいては、従来は菌や黴の発生を抑制することが難しいとされる添加量であっても充分に効果を発揮させることができ、添加量を抑制することによって、粒子の凝集やインクの増粘といった現象を防止することができるので、長期間に渡ってインクの性能を発揮させることが可能になる。１，２−ベンズイソチアゾリン３−オンの添加量としては有効成分量としてインク全量の０．０１〜０．０４重量部含有が好ましい。０．０１重量部未満であると、防黴性がやや低下する。０．０４部以上の場合は、インクを長期間（例えば、室温の場合で２年、５０〜６０℃の場合で１〜３ヶ月）保管したときに粒子の凝集が起こったり、インク粘度が初期粘度の５０％〜１００％増になったりして長期保存安定性の問題が発生し、初期のプリント性能を維持できなくなる。
【００３７】
ｐＨ調整剤としては、調合されるインクに悪影響を及ぼさずにｐＨを７以上に調整できるものであれば、任意の物質を使用することができる。
その例として、ジエタノールアミン、トリエタノールアミン等のアミン、水酸化リチウム、水酸化ナトリウム、水酸化カリウム等のアルカリ金属元素の水酸化物、水酸化アンモニウム、第４級アンモニウム水酸化物、第４級ホスホニウム水酸化物、炭酸リチウム、炭酸ナトリウム、炭酸カリウム等のアルカリ金属の炭酸塩等が挙げられる。
【００３８】
キレート試薬としては、例えば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウム等がある。
【００３９】
防錆剤としては、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト等がある。
また、インクの目的に応じて水溶性紫外線吸収剤、水溶性赤外線吸収剤等を添加することができる。
【００４０】
次に、本発明のインクを用いて記録する記録方法及び記録装置について説明する。
本発明において用いるインクジェット記録装置は、図１に示すように、装置本体１０１と、装置本体１０１に装着した用紙を装填するための給紙トレイ１０２と、装置本体１０１に装着され画像が記録（形成）された用紙をストックするための排紙トレイ１０３とを備えている。そして、装置本体１０１の上カバー１１１の上面は略平坦な面であり、装置本体１０１の前カバーの前面１１２が上面に対して斜め下後方に傾斜し、この傾斜した前面１１２の下方側に、前方（手前側）に突き出した排紙トレイ１０３及び給紙トレイ１０２を備えている。
【００４１】
さらに、前面１１２の一端部側には、前面１１２から前方側に突き出し、上カバー１１１よりも低くなった箇所にインクカートリッジ装填部１０４を有し、このインクカートリッジ装填部１０４の上面に操作キーや表示器などの操作部１０５を配置している。このインクカートリッジ装填部１０４にはインクカートリッジ１の脱着を行うための開閉可能な前カバー１１５を有している。
【００４２】
装置本体１０１内には、図２及び図３に示すように、図示しない左右の側板に横架したガイド部材であるガイドロツド１３１とステー１３２とでキヤリッジ１３３を主走査方向に摺動自在に保持し、図示しない主走査モータによって移動走査する。
【００４３】
このキヤリッジ１３３には、イエロー（Ｙ）、シアン（Ｃ）、マゼンタ（Ｍ）、ブラック（Ｂｋ）の各色のインク滴を吐出する４個のインクジェットヘッドからなる記録ヘッド１３４を複数のインク吐出口を主走査方向と交叉する方向に配列し、インク滴吐出方向を下方に向けて装着している。
【００４４】
記録ヘッド１３４を構成するインクジェットヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどをインクを吐出するためのエネルギー発生手段として備えたものなどを使用することができる。
【００４５】
また、キヤリッジ１３３には、記録ヘッド１３４に各色のインクを供給するための各色のサブタンク１３５を搭載している。このサブタンク１３５に、図示しないインク供給チューブを介して、インクカートリッジ装填部１０４に装填された本発明に係るインクカートリッジ１からインクが補充供給される。
【００４６】
一方、給紙トレイ１０３の用紙積載部（圧板）１４１上に積載した用紙１４２を給紙するための給紙部として、用紙積載部１４１から用紙１４２を１枚づつ分離給送する半月コロ（給紙コロ）１４３及び給紙コロ１４３に対向し、摩擦係数の大きな材質からなる分離パッド１４４を備え、この分離パッド１４４は給紙コロ１４３側に付勢されている。
【００４７】
そして、この給紙部から給紙された用紙１４２を記録ヘッド１３４の下方側で搬送するための搬送部として、用紙１４２を静電吸着して搬送するための搬送ベルト１５１と、給紙部からガイド１４５を介して送られる用紙１４２を搬送ベルト１５１との間で挟んで搬送するためのカウンタローラ１５２と、略鉛直上方に送られる用紙１４２を略９０°方向転換させて搬送ベルト１５１上に倣わせるための搬送ガイド１５３と、押さえ部材１５４で搬送ベルト１５１側に付勢された先端加圧コロ１５５とを備えている。また、搬送ベルト１５１表面を帯電させるための帯電手段である帯電ローラ１５６を備えている。
【００４８】
ここで、搬送ベルト１５１は、無端状ベルトであり、搬送ローラ１５７とテンションローラ１５８との間に掛け渡されて、ベルト搬送方向に周回するように構成している。この搬送ベルト１５１は、例えば、抵抗制御を行っていない純粋な厚さ４０μｍ程度の樹脂材、例えばＥＴＦＥピュア材で形成した用紙吸着面となる表層と、この表層と同材質でカーボンによる抵抗制御を行った裏層（中抵抗層、アース層）とを有している。
【００４９】
また、搬送ベルト１５１の裏側には、記録ヘッド１３４による印写領域に対応してガイド部材１６１を配置している。
【００５０】
さらに、記録ヘッド１３４で記録された用紙１４２を排紙するための排紙部として、搬送ベルト１５１から用紙１４２を分離するための分離爪１７１と、排紙ローラ１７２及び排紙コロ１７３とを備え、排紙ローラ１７２の下方に排紙トレイ１０３を備えている。
【００５１】
搬送ベルトに吸着した記録用紙を、上から排紙コロが押さえるようにして排紙が行われる。基本的に記録用紙の搬送は、搬送ベルトと搬送ローラによって行われており、実施のプリンターにおける排紙コロは、紙の浮きを抑える等の補助的な役割を示している。従って従来のインクジェットプリンターと比べて格段にコロの数を減らすことが可能となり、記録画像の汚れや傷を減らすことが可能となった。
【００５２】
また、装置本体１０１の背面部には両面給紙ユニット１８１が着脱自在に装着されている。この両面給紙ユニット１８１は搬送ベルト１５１の逆方向回転で戻される用紙１４２を取り込んで反転させて再度カウンタローラ１５２と搬送ベルト１５１との間に給紙する。また、この両面給紙ユニット１８１の上面には手差し給紙部１８２を設けている。
両面印字を行う際は、表面の印刷が終了した直後に待ち時間なしで、用紙は両面給紙ユニットへと搬送され反転する。本発明のインクは用紙への浸透性が高く、水分が少ないため蒸発も速く乾燥時間やヒーターなどの乾燥手段を設けなくても、印字画像を汚すことなく反転が可能である。
【００５３】
このように構成したインクジェット記録装置においては、給紙部から用紙１４２が１枚ずつ分離給紙され、略鉛直上方に給紙された用紙１４２はガイド１４５で案内され、搬送ベルト１５１とカウンタローラ１５２との間に挟まれて搬送され、更に先端を搬送ガイド１５３で案内されて先端加圧コロ１５５で搬送ベルト１５１に押し付けられ、略９０°搬送方向を転換される。
【００５４】
このとき、帯電ローラ１５６によって搬送ベルト１５７が帯電されており、用紙１４２は搬送ベルト１５１に静電吸着されて搬送される。そこで、キヤリッジ１３３を移動させながら画像信号に応じて記録ヘッド１３４を駆動することにより、停止している用紙１４２にインク滴を吐出して１行分を記録し、用紙１４２を所定量搬送後、次の行の記録を行う。記録終了信号又は用紙１４２の後端が記録領域に到達した信号を受けることにより、記録動作を終了して、用紙１４２を排紙トレイ１０３に排紙する。
【００５５】
帯電ベルトにＡＣバイアスを加え、搬送ベルトに正と負の電荷を一定ピッチで交互に帯電させ、断続的に発生する微小電界により生じる静電力で記録紙を搬送ベルトに吸着している。印加するＡＣバイアスの好ましい範囲は、±１．２ｋＶ〜±２．６ｋＶ、更に好ましくは±１．６ｋＶ〜±２．４ｋＶである。ＡＣバイアスの値が下限以下であると十分な吸着力が得られず、上限以上だとインクがノズルから吐出する際に発生する微小な滴が、電荷の影響を受けて紙に着弾せずにヘッドに舞い戻ってヘッド周辺を汚してしまう。微小な滴が受ける電荷の影響については、インクの電気特性が関与する。すなわち、インクの電気伝導度が大きい程吐出した滴が電荷の影響を受けやすくなるので、インクの電気伝導度を抑える必要がある。
そして、サブタンク１３５内のインクの残量ニアーエンドが検知されると、インクカートリッジ１から所要量のインクがサブタンク１３５に補給される。
【００５６】
〔実施例〕
以下に本発明の実施例および比較例を示すが、本発明はこれらに限定されるものではない。なお、実施例に記載の各成分の量は重量基準である。
【００５７】
［調製例１］ポリマー溶液の調製
攪拌機、温度計、窒素ガス導入管、還流管および滴下漏斗を備えた１Ｌのフラスコ内を十分に窒素ガス置換した後、スチレン１１．２ｇ、アクリル酸２．８ｇ、ラウリルメタクリレート１２．０ｇ、ポリエチレングリコールメタクリレート４．０ｇ、スチレンマクロマー４．０ｇおよびメルカプトエタノール０．４ｇを仕込み、６５℃に昇温した。次にスチレン１００．８ｇ、アクリル酸２５．２ｇ、ラウリルメタクリレート１００８．０ｇ、ポリエチレングリコールメタクリレート３６．０ｇ、ヒドロキシエチルメタクリレート６０．０ｇ、スチレンマクロマー３６．０ｇ、メルカプトエタノール３．６ｇ、アゾビスジメチルバレロニトリル２．４ｇおよびメチルエチルケトン１８ｇの混合液を２．５時間かけてフラスコ内に滴下した。滴下後、アゾビスメチルバレロニトリル０．８ｇ及びメチルエチルケトン１８ｇの混合溶液を０．５時間かけてフラスコ内に滴下した。６５℃で１時間熟成した後、アゾビスジメチルバレロニトリル０．８ｇを添加し、更に１時間熟成した。
反応終了後、フラスコ内にメチルエチルケトン３６４ｇを添加し、濃度５０％のポリマー溶液８００ｇを得た。
【００５８】
［参考例１］フタロシアニン顔料含有ポリマー微粒子分散体の調製
調製例１で作成したポリマー溶液２８ｇとフタロシアニン顔料２６ｇ、１ｍｏｌ／Ｌの水酸化カリウム溶液１３．６ｇ、メチルエチルケトン２０ｇ、イオン交換水３０ｇを十分に攪拌した後、三本ローロミルを用いて混練した。得られたペーストをイオン交換水２００ｇに投入し、十分に攪拌した後、エバポレーターを用いてメチルエチルケトンおよび水を留去し、フタロシアニン顔料含有ポリマー微粒子分散体を得た。
ポリマー微粒子分散体のマイクロトラックＵＰＡで測定した平均粒子径（Ｄ５０％）は９３ｎｍであった。
【００５９】
［参考例２］自己分散型カーボンブラック分散体の調製
ＣＴＡＢ比表面積が１５０ｍ２／ｇ、ＤＢＰ吸油量１００ｍｌ／１００ｇのカーボンブラック９０ｇを、２．５Ｎ規定の硫酸ナトリウム溶液３０００ｍｌに添加し、温度６０℃、速度３００ｒｐｍで攪拌し、１０時間反応させ酸化処理を行った。この反応液を濾過し、濾別したカーボンブラックを水酸化ナトリウム溶液で中和し、限外濾過を行った。得られたカーボンブラックを水洗いし乾燥させ、２０wt％となるよう純水中に分散させた。自己分散型カーボンブラックのマイクロトラックＵＰＡで測定した平均粒子径（Ｄ５０％）は９８ｎｍであった。
【実施例１】
【００６０】
下記処方のインク組成物を作成し、ｐＨが９になるように水酸化リチウム１０％水溶液にて調製した。その後、平均孔径０．８μｍのメンブレンフィルターで濾過を行いインク組成物を得た。
参考例１のフタロシアニン顔料含有ポリマー微粒子          ８．０％（固形分として）
グリセリン                                              ８．０％
ジエチレングリコール２４．０
２−ピロリドン  ５．０
２，２，２−トリメチル−１，３−ペンタンジオール        ２．０％
ポリオキシエチレンアルキルフェニルエーテル              ２．０％
防黴剤                                                ０．０１％
イオン交換水                                        ５０．９９％
【実施例２】
【００６１】
下記組成物を用いる以外は実施例１と同様にし、ｐＨを水酸化ナトリウムで９にしてインク組成物を調製した。
参考例２の自己分散カーボンブラック分散体                １０．０％
グリセリン                                                ８．０％
１，６−ヘキサンジオール                                ２２．０％
２−ピロリドン                                            ２．０％
２−エチル−１，３−ヘキサンジオール                      ２．０％
アセチレングリコール系界面活性剤                          ２．０％
防黴剤                                                  ０．０１％
イオン交換水                                          ５０．９９％
【実施例３】
【００６２】
下記組成物を用いる以外は実施例１と同様にし、ｐＨを水酸化ナトリウムで９にしてインク組成物を調製した。
参考例２の自己分散カーボンブラック分散体                １０．０％
グリセリン                                                ８．０％
１，３−ブタンジオール                                   ２５．０％
２−ピロリドン                                             ２．０％
２−エチル−１，３−ヘキサン                              ２．０％
ポリオキシエチレンアルキル                                ２．０％
防黴剤                                                  ０．０１％
イオン交換水                                          ５０．９９％
【００６３】
［比較例１］
下記組成物を用いる以外は実施例１と同様にし、ｐＨを水酸化リチウムで９にしてインク組成物を調製した
参考例１のフタロシアニン顔料含有ポリマー微粒子            ６．０％
グリセリン                                                ５．０％
ジエチレングリコール                                    １４．０％
２−ピロリドン                                             １．０％
２，２，２−トリメチル−１，３−ペンタンジオール          ２．０％
ポリオキシエチレンアルキルフェニルエーテル                ２．０％
防黴剤                                                  ０．０１％
イオン交換水                                          ６９．９９％
【００６４】
［比較例２］
下記組成物を用いる以外は実施例１と同様にし、ｐＨを水酸化リチウムで９にしてインク組成物を調製した。
参考例１のフタロシアニン顔料含有ポリマー微粒子          １１．０％
グリセリン                                                ５．０％
ジエチレングリコール                                    １３．０％
２−ピロリドン                                             １．０％
２，２，２−トリメチル−１，３−ペンタンジオー            ３．０％
アセチレングリコール系界面活性剤                          ３．０％
防黴剤                                                  ０．０１％
イオン交換水                                          ６３．９９％
【００６５】
［比較例３］
下記組成物を用いる以外は実施例１と同様にし、ｐＨを水酸化リチウムで９にしてインク組成物を調製した。
参考例１のフタロシアニン顔料含有ポリマー微粒子            ６．０％
グリセリン                                                ６．０％
ジエチレングリコール                                    １６．０％
２−ピロリドン                                             １．０％
２，２，２−トリメチル−１，３−ペンタンジオール          ２．０％
ポリオキシエチレンアルキルエーテル酢酸塩                  ２．０％
防黴剤                                                  ０．０１％
イオン交換水                                          ６９．９９％
【００６６】
［比較例４］
下記組成物を用いる以外は実施例１と同様にし、ｐＨを水酸化リチウムで９にしてインク組成物を調製した。
参考例１のフタロシアニン顔料含有ポリマー微粒子             ８．０％
グリセリン                                                ８．０％
ジエチレングリコール                                    ２４．０％
２−ピロリドン                                             ５．０％
２，２，２−トリメチル−１，３−ペンタンジオール          ２．０％
防黴剤                                                  ０．０１％
イオン交換水                                          ５２．９９％
【００６７】
［比較例５］
下記組成物を用いる以外は実施例１と同様にし、ｐＨを水酸化リチウムで９にしてインク組成物を調製した。
参考例１のフタロシアニン顔料含有ポリマー微粒子           ８．０％
グリセリン                                              ８．０％
ジエチレングリコール                                  ２４．０％
２−ピロリドン                                           ５．０％
アセチレングリコール系界面活性剤                        ２．０％
防黴剤                                                ０．０１％
イオン交換水                                        ５２．９９％
【００６８】
［評価］
１）画像の鮮明性
図１〜３に示したプリンターに、実施例１〜３、比較例１〜５に記載のインクを充填してＴｙｐｅ６２００紙（（株）ＮＢＳリコー製）に６００ｄｐｉの解像度で印字を行った。印字乾燥後、二色重ね境界部分の滲み（ブリード）、画像滲み（フェザリング）を目視にて評価した。また、反射型カラー分光測色濃度計（Ｘ−Ｒｉｔｅ社製）を用いて画像濃度を測定した。
下記に示すような評価基準で評価した結果を、インクの物性値と共に表１に示した。
（ブリード、フェザリングの評価基準）
○：滲みの発生がなく鮮明な画像である
△：一部にひげ状の滲みが発生している
×：文字の輪郭がはっきりしないほど滲みが発生している
【００６９】
【表１】
2005139330.tif 000003
【００７０】
２）吸着力・搬送性
図１〜３に示したプリンターに、実施例１〜３、比較例１〜３に記載のインクを充填してＴｙｐｅ６２００（（株）ＮＢＳリコー製）に６００ｄｐｉの解像度でベタ印字を行った。帯電ローラに加える電圧（印加バイアス）は２．０ｋＶとした。この時の打ち込み量は２．１ｍｇ／ｃｍ２であった。
印字後、ベルトに吸着した用紙を搬送方向に引っ張り、デジタルフォースゲージを用いて吸着力の測定と搬送ベルト表面電位を表面電位計（トレック社製）の測定を行った。
同条件で１００枚連続ベタ印字を行い、給紙不良の発生率で搬送性を評価した。
搬送性の評価基準は以下の通りとした。
（搬送性の評価基準）
○：１００枚中給紙不良発生なし
△：１００枚中給紙不良発生１〜５枚
×：１００枚中給紙不良発生６枚以上
評価結果を表２に示した。
【００７１】
【表２】
2005139330.tif 000004
【００７２】
３）両面印刷性
図１〜３に示したプリンターに、実施例１〜３、比較例１〜５に記載のインクを充填してＴｙｐｅ６２００（（株）ＮＢＳリコー製）に６００ｄｐｉの解像度で印字を行った。片面に印字を行った直後に専用のユニットを介して用紙を反転させ、裏面に印字を行った。これを連続１００枚実施し、反転させる際浸透していないインクを擦って発生する用紙汚れと、反転後の搬送性を評価した。反転時および反転後の用紙の汚れ評価基準及び反転後の搬送性の評価基準は次の通りである。
評価結果を表３に示した。
【００７３】
（反転時の用紙汚れ評価基準）
◎：反転時に擦れて発生するインク汚れが全くみられない
○：反転時に擦れて薄くインクが付着するものが１〜５枚
△：反転時に擦れてインクが付着するものが６〜１０枚
×：反転時に擦れてインクが付着するものが１１枚以上
（反転後の搬送性評価基準）
２）の搬送性の評価基準と同様
【００７４】
【表３】
2005139330.tif 000005
【００７５】
４）排紙コロと搬送性・画像汚れ
図１〜３に示したプリンターに、実施例１、２、比較例１〜５に記載のインクを充填してＴｙｐｅ６２００（（株）ＮＢＳリコー製）に６００ｄｐｉの解像度で印字を行った。この際、プリンターに取り付けられている排紙コロの個数をなし、４個、８個、１６個と変えてそれぞれ１００枚ずつ連続印字を行い、搬送性と、排紙の際コロに画像が擦れて発生する汚れの状態、コロ跡残りを評価した。評価結果を表４に示した。
評価基準は次の通りとした。
【００７６】
（搬送性の評価基準）
上記２）の搬送性と同様
（排紙コロによる画像汚れの評価基準）
○：排紙コロに画像が擦れて発生する汚れが全くみられない
△：排紙コロに画像が擦れて発生する汚れが１０枚未満
×：排紙コロに画像が擦れて発生する汚れが１０枚以上
（排紙コロ跡残りの評価基準）
○：コロによって紙表面に傷がついたり、跡が残ったりしない
△：コロによって紙表面に傷がつくか跡が残るものが１０枚未満
×：コロによって紙表面に傷がつくか跡が残るものが１０枚以上
【００７７】
【表４】
2005139330.tif 000006
【産業上の利用可能性】
【００７８】
本発明のインクは、簡単な構成の装置においても優れた搬送性を有し、かつ高濃度で滲みの少ない優れた画質を形成することができるので、インクジェット記録装置用のインクとしての利用性が高い。
【図面の簡単な説明】
【００７９】
【図１】インクジェット記録装置のインクカートリッジ装填部のカバーを開いた状態の斜視説明図
【図２】インクジェット記録装置の全体構成を説明する概略構成図
【符号の説明】
【００８０】
１  インクカートリッジ
１０１  装置本体
１０２  給紙トレイ
１０３  排紙トレイ
１０４  インクカートリッジ装填部
１０５  操作部
１１１  上カバー
１１２  前カバーの前面
１１５  前カバー
１３１  ガイドロツド
１３２  ステー
１３３  キヤリッジ
１３４  記録ヘッド
１３５  サブタンク
１４１  用紙積載部（圧板）
１４２  用紙
１４３  給紙コロ
１４４  分離パッド
１４５  ガイド
１５１  搬送ベルト
１５２  カウンタローラ
１５３  搬送ガイド
１５４  押さえ部材
１５５  先端加圧コロ
１５６  帯電ローラ
１５７  搬送ローラ
１５８  テンションローラ
１６１  ガイド部材
１７１  分離爪
１７２  排紙ローラ
１７３  排紙コロ
１８１  両面給紙ユニット
１８２  手差し給紙部
【図１】
2005139330.tif 000007
【図２】
2005139330.tif 000008